(57)【要約】【解決手段】  シリコーンゴムコンパウンド１００質量部にフェノール系老化防止剤を０．２〜２質量部配合したシリコーンゴム組成物を硬化させることによって得られたシリコーンゴムよりなるダンパーであって、該シリコーンゴムの反撥弾性が４０％以下、圧縮永久歪が５０％以下であることを特徴とする高振動減衰性ダンパー。【効果】  本発明のダンパーは、広範囲の温度条件下と広範囲の周波数に対する防振特性という二律相反する特性を有する。そのため、高精度、高密度、高機能化されていくノートパソコン、ＤＶＤレコーダー等に代表される精密機器製品の光ディスクや磁気ディスク等の振動防止に好適に使用することができる。【選択図】  図１
2006153076.tif 000002
【特許請求の範囲】
【請求項１】
シリコーンゴムコンパウンド１００質量部にフェノール系老化防止剤を０．２〜２質量部配合したシリコーンゴム組成物を硬化させることによって得られたシリコーンゴムよりなるダンパーであって、該シリコーンゴムの反撥弾性が４０％以下、圧縮永久歪が５０％以下であることを特徴とする高振動減衰性ダンパー。
【請求項２】
光ディスク又は磁気ディスク等の高密度記録媒体用防振ダンパーである請求項１記載のダンパー。
【請求項３】
フェノール系老化防止剤が、２，６−ジ−ｔ−ブチル−４−メチルフェノールである請求項１又は２記載のダンパー。
【発明の詳細な説明】
【技術分野】
【０００１】
本発明品は、ノートパソコン、ＤＶＤレコーダー等に代表される精密機器製品の光ディスクや磁気ディスク等の防振用ダンパーとして好適使用される高振動減衰性ダンパーに関する。
【背景技術】
【０００２】
従来、光ディスクのダンパー材料としては、減衰性の良いブチルゴム系の材料が使用されていた。しかし、ここ数年は、精密機器製品の高精度、高密度、高機能化に伴う装置内部の温度上昇が大きくなる傾向にあり、弾性率、減衰性の温度依存性が大きいブチルゴム系の材料では、広範囲の温度条件下で十分な防振特性が得られず、材料自体の耐熱性が使用条件に耐えられず、軟化劣化を起こすケースがある。
【０００３】
このような状況下から、耐熱性があり、弾性率，減衰性の温度依存性が少ないシリコーンゴム系の材料が光ディスクのダンパー材料として使用されるが、減衰性の小さいシリコーンゴム材料では、広範囲の周波数に対する防振特性を満足できない状況にある。
【０００４】
一方、特公平５−８３１０２号公報（特許文献１）には、老化防止剤を添加したシリコーン系防振ゴム組成物が提案されているが、この老化防止剤の添加量が少なすぎると反撥弾性が５０％を超えてしまい、広範囲の周波数に対する防振特性を満足できず、多すぎると圧縮永久歪が５０％を超え、荷重によりしずみ込み不具合を生じてしまうという問題があった。
【０００５】
また、特開２００３−１２８９１８号公報（特許文献２）には、フェノール基とキレート基を有する耐熱向上剤を配合した電線用に好適なシリコーンゴム組成物が提案されているが、これは高減衰性ではない。
【０００６】
【特許文献１】特公平５−８３１０２号公報
【特許文献２】特開２００３−１２８９１８号公報
【発明の開示】
【発明が解決しようとする課題】
【０００７】
本発明は、上記事情に鑑みなされたもので、広範囲の温度条件、広範囲の周波数に対して優れた防振特性を有し、光ディスクや磁気ディスク等の防振ダンパー等として好適な高振動減衰性ダンパーを提供することを目的とする。
【課題を解決するための手段】
【０００８】
本発明者らは、上記目的を達成するため鋭意検討を行った結果、シリコーンゴムコンパウンド１００質量部にフェノール系老化防止剤を０．２〜２質量部配合したシリコーンゴム組成物を硬化させることによって得られ、かつ反撥弾性が４０％以下、圧縮永久歪が５０％以下のシリコーンゴムを光ディスクや磁気ディスク等の防振ダンパーとして使用した場合、広範囲の温度条件及び広範囲の周波数に対して優れた防振特性を与え、低圧縮永久歪性が維持され、高い減衰性が付与されたダンパーを得ることができることを知見し、本発明をなすに至ったものである。
【０００９】
従って、本発明は、シリコーンゴムコンパウンド１００質量部にフェノール系老化防止剤を０．２〜２質量部配合したシリコーンゴム組成物を硬化させることによって得られたシリコーンゴムよりなるダンパーであって、該シリコーンゴムの反撥弾性が４０％以下、圧縮永久歪が５０％以下である高振動減衰性ダンパー、特に光ディスク及び磁気ディスク等の防振ダンパーを提供する。
【発明の効果】
【００１０】
本発明のダンパーは、広範囲の温度条件下と広範囲の周波数に対する防振特性という二律相反する特性を有する。そのため、高精度、高密度、高機能化されていくノートパソコン、ＤＶＤレコーダー等に代表される精密機器製品の光ディスクや磁気ディスク等の振動防止に好適に使用することができる。
【発明を実施するための最良の形態】
【００１１】
本発明の高振動減衰性ダンパーは、シリコーンゴムコンパウンド１００質量部に対してフェノール系老化防止剤を０．２〜２質量部含有したシリコーンゴム組成物を硬化することによって得られ、反撥弾性が２６℃において４０％以下、好ましくは３５％以下、特に好ましくは３０％以下、圧縮永久歪が１５０℃，２２時間の条件で５０％以下、好ましくは２０％以下、特に好ましくは１５％以下のシリコーンゴムからなるものである。
【００１２】
ここで、フェノール系老化防止剤としては、２，６−ジ−ｔ−ブチル−４−メチルフェノール、２，６−ジ−ｔ−ブチル−４−エチルフェノールなどのモノフェノール系、２，２’−メチレンビス（４−メチル−６−ｔ−ブチルフェノール）などのビスフェノール系などが挙げられるが、硬化速度のコントロールを考慮すると、２，６−ジ−ｔ−ブチル−４−メチルフェノールが望ましい。
【００１３】
この場合、上記のようなシリコーンゴムを得るためのシリコーンゴム組成物としては、上記フェノール系老化防止剤を上記のような量となるように配合して硬化させた場合、上記反撥弾性、圧縮永久歪を与えるものであれば、硬化型は特に問わないが、有機過酸化物硬化型、付加反応硬化型のシリコーンゴム組成物が好ましく、とりわけ有機過酸化物架橋剤を用いたものが好ましい。即ち、シリコーンゴム系材料に使用される有機過酸化物架橋剤は高温下でラジカル分解し、このフリーラジカルにより架橋反応が進行する。この反応系にフェノール系老化防止剤が存在することにより、架橋剤の活動を阻害するため、架橋が十分進行しない。本発明によれば、特にベースポリマーとなるオルガノポリシロキサン（シリコーンゴムコンパウンド）１００質量部に対し、フェノール系老化防止剤の添加量を０．２〜２質量部とすることにより、シリコーンゴム系材料の架橋反応が制御されてシリコーンゴムの低圧縮永久歪性が維持され、高減衰性が付与されたものである。
【００１４】
上記フェノール系老化防止剤が上記量となるように配合されるシリコーンゴム組成物としては市販品を使用することができ、特に防振グレードとして市販されているシリコーン防振ゴム等を使用し、これにフェノール系老化防止剤含有量が上記量となるように添加し、その通常の成形、硬化条件に従って成形、硬化し、ダンパーを得ることができる。
【実施例】
【００１５】
以下、実施例を示して本発明を具体的に説明するが、本発明は下記の実施例に制限されるものではない。
【００１６】
［実施例１］
有機過酸化物硬化型シリコーンゴム組成物として、信越化学工業（株）製ＫＥ−５５４０−Ｕ（シリコーンゴムコンパウンド）１００質量部にフェノール系老化防止剤として２，６−ジ−ｔ−ブチル−４−メチルフェノールを図１に示す種々量で添加し、これに有機過酸化物Ｃ−８（信越化学工業（株）製、商品名）２．５質量部を添加して混練りし、１７０℃で１５分プレスキュアした後、２００℃で４時間ポストキュアを行い、各種試験材料を得た。
得られた試験材料につき、減衰性の指標として２６℃及び７０℃での反撥弾性及び耐熱性の指標として圧縮永久歪ＣＳ（１５０℃／２２時間）を測定した。結果を図１に示す。図１から、フェノール系老化防止剤の添加部数を２．１質量部とした試料において圧縮永久歪の急激な上昇が見られる。この結果から、フェノール系老化防止剤を２質量部より多く添加すると架橋密度が極端に低くなり、ゴム状弾性体としての機能が著しく低下することが確認された。
【００１７】
［実施例２］
実施例１において、フェノール系老化防止剤の添加量０．８質量部のシリコーンゴムを使用して光ディスク用防振ゴムを成形した。
【００１８】
表１に、この実施例２に係るシリコーンゴムと、市販の汎用グレードのシリコーンゴムと、市販のブチルゴムのゴム硬度（ＪＩＳ−Ａ硬度）、反撥弾性率、圧縮永久歪を測定した結果を示す。
【００１９】
【表１】
2006153076.tif 000003
【００２０】
上記の結果より、本発明のダンパー材料は、反撥弾性が小さく（高振動減衰性に優れ）、圧縮永久歪も小さいという優れたものであることが認められる。
【図面の簡単な説明】
【００２１】
【図１】シリコーンゴムに種々の量でフェノール系老化防止剤を含有させた場合における２６℃及び７０℃の反撥弾性と圧縮永久歪値を示すグラフである。
【図１】
2006153076.tif 000004